(57)【要約】【課題】印刷画像の裏抜け抑制性に優れ、オフセット印刷時における紙の表面強度不足が軽減され、カールの発生を抑えた低坪量の非塗工印刷用紙を提供する。【解決手段】密度が０．７０ｇ／ｃｍ３以下、厚みが３０μｍ以下且つ少なくともパルプと填料を含有する非塗工印刷用紙であって、全パルプ１００質量部に対して針葉樹パルプが５５質量部以上であり、填料の少なくとも１種が二酸化チタンであり、填料１００質量部に対して二酸化チタンが８５質量部以上である非塗工印刷用紙である。【選択図】なし【特許請求の範囲】
【請求項１】
密度が０．７０ｇ／ｃｍ３以下、厚みが３０μｍ以下且つ少なくともパルプと填料を含有する非塗工印刷用紙であって、全パルプ１００質量部に対して針葉樹パルプが５５質量部以上であり、填料の少なくとも１種が二酸化チタンであり、填料１００質量部に対して二酸化チタンが８５質量部以上である非塗工印刷用紙。
【請求項２】
二酸化チタンの平均粒子径が２００ｎｍ以上４００ｎｍ以下である請求項１に記載の非塗工印刷用紙。
【発明の詳細な説明】
【技術分野】
【０００１】
本発明は塗工層を有しない、低坪量でありながら、高不透明の非塗工印刷用紙に関する。
【背景技術】
【０００２】
近年、省資源化、物流コストの削減、紙ゴミの減量などの社会的な環境に対する要請により、具体的には、紙の密度が０．７０ｇ／ｃｍ３以下且つ厚みが３０μｍ以下である極めて軽量化および薄物化した印刷用紙が望まれている。しかしながら、紙の軽量化および薄物化は、印刷用紙の品質に与える弊害が大きい。例えば、印刷画像の裏抜け、オフセット印刷時における紙の表面強度不足、カールの発生などである。「裏抜け」とは、印刷用紙の不透明度が不十分であるために裏面に印刷された画像が表面から視認され、印刷品質を損ねる現象である。
【０００３】
低坪量でありながら高い不透明度と白色度とを、顔料塗工層を設けることなく達成し、印刷適性および加工適性に優れた用紙として、顔料塗工層を有することなく、原紙に酸化チタンを５質量％から２０質量％の範囲で含有し、表裏に黒着色剤を均一に含有し、ＪＩＳ  Ｐ  ８１４８に準じて測定した白色度が７５％以上、かつＪＩＳ  Ｐ  ８１４９に準じて測定した不透明度が９８％以上で、坪量が７０ｇ／ｍ２〜１２０ｇ／ｍ２であり、好ましくは蛍光増白剤を５００〜８０００ｐｐｍの範囲で含有する高不透明度紙が公知である（例えば、特許文献１参照）。
また、低密度でありながら平滑性、不透明性、表面強度に優れた印刷用紙として、原料パルプのカナダ標準濾水度が１００〜３００ｍｌであり、紙中に填料として二酸化チタンとシリカを固形分質量比として、二酸化チタン：シリカが４０〜９０：６０〜１０の割合で、２０〜２５質量％含有し、好ましくは平滑度が１００〜１５０秒、不透明度が８４％以上、かつ密度が０．８０ｇ／ｃｍ３未満である印刷用紙が公知である（例えば、特許文献２参照）。
また、高白色度および高不透明度を併せ持つ低坪量印刷用紙として、紫色顔料および／または青色顔料を含有し、不透明度が８５％以上である印刷用紙であって、前記印刷用紙の坪量が７０ｇ／ｍ２以下であり、ＪＩＳ  Ｐ  ８１５０の方法によって測定される紙の色相が、紫外線を含む測定においてａ＊値が０以上７未満、ｂ＊値が−１５以上−３未満である上記印刷用紙が公知である（例えば、特許文献３参照）。
【先行技術文献】
【特許文献】
【０００４】
【特許文献１】特開２０１３−２５６７３０号公報
【特許文献２】特開２０１２−２３３２７２号公報
【特許文献３】特開２０１１−１９６０１０号公報
【発明の概要】
【発明が解決しようとする課題】
【０００５】
特許文献１〜３に記載される用紙は、不透明度に優れ、オフセット印刷に耐え得る紙の表面強度を有するものの、印刷画像の裏抜け抑制性およびオフセット印刷時における紙の表面強度のさらなる向上が求められる。これらとは別に、低坪量かつ薄物の用紙で発生し易いカールについて、その発生の抑制が求められる。
【０００６】
本発明の課題は、印刷画像の裏抜け抑制性に優れ、オフセット印刷時における紙の表面強度不足が軽減され、カールの発生を抑えた低坪量の非塗工印刷用紙を提供することである。
【課題を解決するための手段】
【０００７】
本発明の上記の課題は、密度が０．７０ｇ／ｃｍ３以下、厚みが３０μｍ以下且つ少なくともパルプと填料を含有する非塗工印刷用紙であって、全パルプ１００質量部に対して針葉樹パルプが５５質量部以上であり、填料の少なくとも１種が二酸化チタンであり、填料１００質量部に対して二酸化チタンが８５質量部以上である非塗工印刷用紙によって解決される。
【０００８】
好ましくは、前記二酸化チタンの平均粒子径が２００ｎｍ以上４００ｎｍ以下である。
【発明の効果】
【０００９】
本発明により、印刷画像の裏抜け抑制性に優れ、オフセット印刷時における紙の表面強度不足が軽減され、カールの発生を抑えた極めて軽量薄物の非塗工印刷用紙を提供することができる。
【発明を実施するための形態】
【００１０】
以下、本発明について詳細に説明する。
【００１１】
非塗工印刷用紙は、例えば顔料を含有する塗工層を有さない印刷用紙であって、電子顕微鏡で印刷用紙の断面を観察したときに塗工層が視認されない印刷用紙である。
【００１２】
本発明の非塗工印刷用紙は、パルプと填料とを少なくとも主成分として含有する。パルプは、製紙分野で従来公知の針葉樹や広葉樹の木材パルプを用いることができる。例えば、クラフトパルプ（ＫＰ）、サルファイトパルプ（ＳＰ）等の化学パルプや、砕木パルプ（ＧＰ）、ケミグランドパルプ（ＣＧＰ）、サーモメカニカルパルプ（ＴＭＰ）、ケミサーモメカニカルパルプ（ＣＴＭＰ）等の機械パルプ、古紙パルプ（ＤＩＰ）を挙げることができる。また、バガス、ケナフ、竹、麻、コットン、楮、三椏、雁皮等の非木材パルプも用いることができる。
【００１３】
本発明において、非塗工印刷用紙中のパルプは、非塗工印刷用紙中の全パルプ１００質量部に対して針葉樹パルプが５５質量部以上である。
【００１４】
填料は、製紙分野で従来公知の顔料を用いることができる。例えば、重質炭酸カルシウム、軽質炭酸カルシウム、カオリン、タルク、二酸化チタン、水酸化アルミニウム、シリカ、アルミナ等の無機顔料、および有機顔料等を挙げることができる。
【００１５】
本発明において、填料の少なくとも１種は二酸化チタンである。二酸化チタンの含有量は、非塗工印刷用紙中の全填料１００質量部に対して８５質量部以上である。
【００１６】
前記二酸化チタンの平均粒子径は２００ｎｍ以上４００ｎｍ以下が好ましい。二酸化チタンの平均粒子径が上記範囲であることによって、印刷画像の裏抜け抑制、オフセット印刷時における紙の表面強度不足の軽減、およびカールの発生の抑制が一層バランスよく得ることができる。この理由は定かではないが、特定の平均粒子径である二酸化チタンによって、その親水性や屈折率などから得られる光学的属性が非塗工印刷用紙中において、より好適に作用するものと考えられる。
【００１７】
二酸化チタンの平均粒子径は、日機装株式会社製粒度分布測定装置マイクロトラック−ＭＴ３０００で測定される体積基準の平均粒子径である。平均粒子径は、比較的大きい粒子径のものから粉砕機によって調整することができる。
【００１８】
本発明の非塗工印刷用紙は、前記パルプおよび前記填料、さらに必要に応じてサイズ剤、歩留り剤、カチオン化剤、湿潤紙力増強剤や乾燥紙力増強剤などの各種紙力剤などの各種添加剤を適宜配合した紙料を、長網抄紙機、円網抄紙機およびツインワイヤー抄紙機などから選ばれる各種抄紙機で抄造することによって得ることができる。
【００１９】
本発明の非塗工印刷用紙は、その他の添加剤として、顔料分散剤、増粘剤、流動性改良剤、消泡剤、抑泡剤、離型剤、発泡剤、浸透剤、紫外線吸収剤、酸化防止剤、防腐剤、防バイ剤、耐水化剤、染料定着剤などを本発明の所望の効果を損なわない範囲で、適宜含有することができる。
【００２０】
本発明の非塗工印刷用紙の密度および厚さは、ＪＩＳ  Ｐ  ８１１８：１９９８「紙及び板紙−厚さ及び密度の試験方法」に準拠して求められる用紙の密度および厚さである。
【００２１】
本発明の非塗工印刷用紙は、全パルプ１００質量部に対して針葉樹パルプが５５質量部以上であり、填料の少なくとも１種が二酸化チタンであって、填料１００質量部に対して二酸化チタンが８５質量部以上であることによって、印刷画像の裏抜け抑制性に優れ、オフセット印刷時における紙の表面強度不足が軽減され、カールの発生を抑えることができる。この理由は定かではないが、二酸化チタンの親水性や屈折率などから得られる光学的属性および針葉樹パルプの繊維特性の相乗効果と考えられる。
【００２２】
本発明の非塗工印刷用紙の灰分は、１５質量％以上３０質量％以下が好ましい。この理由は、灰分が１５質量％以上であるとオフセット印刷インキに対する非塗工印刷用紙の受理性がより良好になり、灰分が３０質量％以下であると非塗工印刷用紙の密度がより小さく設計することができるからである。非塗工印刷用紙の灰分は、用紙が含有する填料の量によって調整することができる。非塗工印刷用紙の灰分は、ＪＩＳ  Ｐ  ８２５１：２００３「紙，板紙及びパルプ-灰分試験方法-５２５℃燃焼法」に準拠して求められる値である。
【実施例】
【００２３】
以下、本発明を実施例によりさらに具体的に説明するが、本発明はその主旨を超えない限り、以下の実施例に限定されるものではない。また、実施例において示す質量部は、乾燥固形分あるいは実質成分の値を示す。
【００２４】
（非塗工印刷用紙の調製）
下記の配合の紙料から、長網抄紙機を用いて抄造して、抄造紙を得た。続いて、この抄造紙をカレンダー処理して、非塗工印刷用紙を調製した。
【００２５】
ＮＢＫＰ（カナダ標準濾水度３５０ｍｌ）                  配合部数は表１に記載
ＬＢＫＰ（カナダ標準濾水度３５０ｍｌ）                  配合部数は表１に記載
二酸化チタン                            平均粒子径および配合部数は表１に記載
軽質炭酸カルシウム（白石カルシウム社製ＰＣＸ−８５０）
配合部数は表１に記載
非晶質合成シリカ（トクヤマ社製ファインシールＸ３７Ｂ）
配合部数は表１に記載
硫酸アルミニウム                                                    １質量部
両性澱粉                                                            ３質量部
サイズ剤（ＡＫＤ）                                              ０．５質量部
【００２６】
なお、二酸化チタンには富士チタン工業社製ＴＡ−１００を用い、各種平均粒子径になるようにミルで粉砕した。
【００２７】
得られた非塗工印刷用紙について下記項目を測定または評価した。
【００２８】
（非塗工印刷用紙の密度および厚さの測定）
非塗工印刷用紙の密度と厚みは、ＪＩＳ  Ｐ  ８１１８：１９９８「紙及び板紙−厚さ及び密度の試験方法」に準拠して測定した。測定結果を表１に記載する。
【００２９】
（非塗工印刷用紙の裏抜けの評価）
評価画像として文字・写真・イラストをレイアウトした画像を用い、オフセット印刷機で非塗工印刷用紙の片面に印刷した。反対面からの印刷画像の視認程度を下記の３段階で官能評価した。本発明において、２および３の評価であれば非塗工印刷用紙の裏抜けが抑制されているものとする。
３：視認が軽度であり、良好である。
２：幾分視認されるが、実用上問題ない。
１：視認され、実用上問題となる。
【００３０】
（非塗工印刷用紙の表面強度の評価）
オフセット印刷などの印刷適性試験に使用されるＲＩ印刷適性機を用いて墨色ベタ印刷を施した。印刷は以下の条件で行った。
インキ：ＩＧＴ測定用インキ  墨  ＴＶ．２０（大日本インキ化学工業社製）
インキ量：１．０ｃｃ
印刷回転速度：８０ｒｐｍ
その後、印刷面のピッキングの程度を下記の５段階で官能評価した。本発明において、３〜５の評価であれば非塗工印刷用紙の表面強度不足が軽減されているものとする。
５：ピッキング全くなし。
４：ほとんどピッキングなし。
３：わずかにピッキングが見られる。
２：少しピッキングが見られる。
１：かなりピッキングが見られる。
【００３１】
（非塗工印刷用紙のカールの評価）
未印刷の非塗工印刷用紙をＡ４サイズに裁断し、平滑な台上に水平に静置し、１０℃２０％Ｒ．Ｈ．、２３℃５０％Ｒ．Ｈ．、３２℃８０％Ｒ．Ｈ．の各条件にて２４時間調湿後、四隅が台からどのくらい浮き上がっているかを定規にて測定し、四隅の高さの平均値を評価した。なお、四隅が台の側に曲がっている場合にはひっくり返して浮き上がっている高さを測定した。このようにして得られたカール物性を下記基準に従い評価した。本発明において、３および４の評価であれば非塗工印刷用紙のカールの発生が抑えられているものとする。
４：各温湿度条件で四隅のカールの平均値が２ｍｍ以下の範囲内である。
３：各温湿度条件で四隅のカールの平均値が２ｍｍを超え５ｍｍ以下の範囲内
である。
２：各温湿度条件で四隅のカールの平均値が５ｍｍを超え１０ｍｍ以下の範囲内
である。
１：各温湿度条件で四隅のカールの平均値が１０ｍｍよりも大きい。
【００３２】
結果を表１に記載する。
【００３３】
【表１】
2016125170.tif 000002
【００３４】
実施例１〜９の結果から、本発明の非塗工印刷用紙は、印刷画像の裏抜け抑制性に優れ、オフセット印刷時における紙の表面強度不足が軽減され、カールの発生が抑制されることがわかる。一方、比較例１〜３の結果から、針葉樹パルプの配合部数、二酸化チタンの配合部数のいずれかが本発明を満足しない非塗工印刷用紙では本発明の効果を得られないことがわかる。
また特に、実施例２と実施例５〜８との対比から、二酸化チタンの平均粒子径が２００ｎｍ以上４００ｎｍ以下であると、印刷画像の裏抜け抑制性、オフセット印刷時における紙の表面強度不足の軽減、カールの発生の抑制が、より良好であることがわかる。